少なくとも導体又は補助線材が強磁性体からなる強磁性絶縁電線と、磁石からなる結束材を用い、複数本の前記強磁性絶縁電線が前記結束材に吸引されて前記強磁性絶縁電線が結束していることを特徴とするワイヤーハーネス。前記結束材の外側に前記複数本の前記強磁性絶縁電線が配置されていることを特徴とする請求項1記載のワイヤーハーネス。前記複数本の強磁性絶縁電線の外側に結束材が配置されていることを特徴とする請求項1記載のワイヤーハーネス。前記結束材が、最大エネルギー積BHmaxが2kJ/m3以上の永久磁石からなることを特徴とする請求項1~3のいずれか1項に記載のワイヤーハーネス。前記強磁性体が、比透磁率μrが2以上の高透磁率材料からなることを特徴とする請求項1~4のいずれか1項に記載のワイヤーハーネス。従来、ワイヤーハーネス100を製造する場合、製造工程では電線を束ねるために、テープ等の結束材拘束部材ということもある104が必要となる。また、ワイヤーハーネス製造工程では、テープ等を巻く作業が必要であり、作業に手間がかかるという問題があった。また従来、ワイヤーハーネス100を車両111に組み付ける工程では、クランプ110やホットメルト接着剤112等の、ワイヤーハーネス100以外の取り付け部材が必要となる。また、クランプ110を使用する場合は、クランプ110の車両111等への取り付け作業が必要であり、取り付けに手間がかかるという問題があった。また、ホットメルト接着剤112を使用する場合は、ホットメルト接着剤を塗る作業が必要であり、作業に手間がかかり、ホットメルト接着剤塗布装置等が必要となるという問題があった。本発明は、上記従来技術の問題点を解決しようとするものであり、テープ巻等の手間のかかる結束材を使用せずに電線を束ねることが可能であり、車両等への取り付けが容易であるワイヤーハーネスを提供することを目的とする。上記課題を解決するために本発明のワイヤーハーネスは、少なくとも導体又は補助線材が強磁性体からなる強磁性絶縁電線と、磁石からなる結束材を用い、複数本の前記強磁性絶縁電線が前記結束材に吸引されて前記強磁性絶縁電線が結束していることを要旨とするものである。上記ワイヤーハーネスにおいて、前記結束材の外側に前記複数本の前記強磁性絶縁電線が配置されているように構成することができる。上記ワイヤーハーネスにおいて、前記複数本の強磁性絶縁電線の外側に結束材が配置されているように構成することができる。上記ワイヤーハーネスにおいて、前記結束材が、最大エネルギー積BHmaxが2kJ/m3以上の永久磁石からなることが好ましい。上記ワイヤーハーネスにおいて、前記強磁性体が、比透磁率μrが2以上の高透磁率材料からなることが好ましい。本発明のワイヤーハーネスは、少なくとも導体又は補助線材が強磁性体からなる強磁性絶縁電線と、磁石からなる結束材を用い、複数本の前記強磁性絶縁電線が前記結束材に吸引されて前記強磁性絶縁電線が結束していることにより、複数の強磁性電線が磁石に吸引されるので、容易に束ねることができる。強磁性電線を磁石に吸引させる作業は、従来のテープ巻き等に比較して作業が容易である。また本発明のワイヤーハーネスは、車両等に配索して取り付ける場合、磁力により固定されるので、従来のワイヤーハーネスのように、クランプ、接着剤、ホットメルト接着剤塗布装置等が不要であり、部品点数を削減することができる。更に本発明のワイヤーハーネスは、接着剤やクランプ等の取り付け作業が不要となるので、ハーネス配索作業の工数を低減することができ、車体等への取り付け作業も容易である。以下、本発明の実施例について図面を用いて詳細に説明する。図1は本発明のワイヤーハーネスの一例を示す断面図である。図1に示すワイヤーハーネス10は、導電性を有する強磁性体からなる導体2が絶縁体3により被覆されている強磁性絶縁電線1を複数本21本と、磁石からなる結束材5とを用いたものである。ワイヤーハーネス10は、結束材5の外側周囲に複数本の強磁性絶縁電線1が配置されて結束されている。結束材5は、断面形状が楕円形の線材として形成されている。図1のワイヤーハーネス10は、結束材5の周囲に配置されている複数本の強磁性絶縁電線1が、中心の磁石からなる結束材5に吸引されることで、電線全体が結束されて、ワイヤーハーネス10として形成されている。図2a、bは本発明のワイヤーハーネスの他の例を示し、aは斜視図であり、bはaのA-A線縦断面を示す断面図である。図2a、bに示すワイヤーハーネス10は、複数本の強磁性絶縁電線1の外側に、磁石からなる結束材5が配置されて、結束されているものである。図2に示すように、磁石からなる結束材5は、断面が円弧の一部となる凹状に形成された二つの磁石部材5a、5bを用い、凹部が対向するように配置し、磁石部材5a、5bの間に複数本の強磁性絶縁電線1を配置して結束している。図2a、bに示す二つに分割形成された磁石部材からなる結束材5は、電線長手方向の長さは特に限定されず、適宜の長さに形成することができる。結束材5は、強磁性絶縁電線の長手方向の所定の長さ毎に複数組配置して、複数本の強磁性絶縁電線1を結束することができる。また本発明ワイヤーハーネスは、特に図示しないが、結束材5は3つ以上の磁石部材を組み合わせて構成してもよい。また、ワイヤーハーネス10は、強磁性絶縁電線の本数についても特に限定されず2本以上であればよい。図1に示すワイヤーハーネス10の強磁性絶縁電線1は、強磁性体からなる導体2の周囲が非強磁性体からなる絶縁体3により被覆されている。図1の強磁性絶縁電線は、導体2が単線から構成されている。強磁性絶縁電線1は、磁石からなる結束材5に吸引される強磁性絶縁電線として形成されている。導体2に用いられる強磁性体は、磁石からなる結束材5に吸引される材料であればよい。図1の導体2は、このような材料として高透磁率材料を用いた導体2aとして形成されている。導体2に用いる高透磁率材料は、強磁性絶縁電線1が磁石からなる結束材5に吸引されて確実に結束できるという点から、比透磁率μrが2以上であることが好ましい。更に好ましい導体2の高透磁率材料は、比透磁率μrが10以上である。尚、比透磁率μrは、下記式1で表わされる、材料の透磁率μと真空の透磁率μ0との比である。μr=μ/μ01このような比透磁率μrが2以上である導体2の高透磁率材料としては、電磁軟鉄、Fe-Si、Fe-Al、Fe-Co-V、Fe-Si-Al等の鉄及び鉄系合金、Fe-Ni、Fe-Ni-Mn、Fe-Ni-Mo、Fe-Ni-Cr-Cu、Fe-Ni-Nb等のパーマロイ系合金、Mn-Zn系、Ni-Zn系、Cu-Zn系等のフェライト化合物、Fe-B-Si-C、Fe-B-Si等のアモルファス化合物等が挙げられる。磁石からなる結束材5は、最大エネルギー積BHmaxが、2kJ/m3以上である永久磁石を用いることが好ましい。結束材5として上記永久磁石を用いることにより、確実に複数本の強磁性絶縁電線1を結束してワイヤーハーネスを構成することができる。更に好ましい永久磁石の最大エネルギー積は3kJ/m3以上である。このような最大エネルギー積がBHmaxが、2kJ/m3以上の高保持力材料としては、マルテンサイト鋼、Fe-Cr-Co、アルニコ、ストロンチウムフェライトSrO6Fe2O3、バリウムフェライトBaO6Fe2O3等のフェライト、サマリウムコバルトSm2Co17等の希土類コバルト、ネオジウム鉄、サマリウム鉄窒素等の希土類鉄等が挙げられる。また上記磁石としては、ボンド磁石、プラスチック磁石、ゴム磁石等を用いることができる。これらは、最大エネルギー積BHmaxが、2kJ/m3以上である上記の高保持力材料の磁性粉末を、ゴム又はプラスチック等のバインダー樹脂中に分散したものである。上記バインダー樹脂としては、例えば、ポリアミド樹脂、エポキシ樹脂、PPS樹脂、合成ゴム、ポリエチレン、ポリプロピレン、EVA、EMA、EEA、ポリエステルエラストマー、ポリウレタンエラストマー、PET、PBT、PVC、PVDF、PVDC、塩素化ポリエチレン、ポリオレフィンエラストマー、スチレン系エラストマー等が挙げられる。図1に示すワイヤーハーネスの強磁性絶縁電線1は、導体2が単線からなるものである。強磁性絶縁電線1は、導体2が複数の素線の集合体により構成されていてもよい。図3、図4a、bは強磁性電線の他の態様を示す断面図である。図3の強磁性絶縁電線1は、導体2が複数7本の素線21から構成されていて、絶縁体3により被覆されている。7本の素線21は、全て強磁性体からなる素線21である。図4aの強磁性絶縁電線1は、導体2が7本の素線の集合体から構成されていて、絶縁体3に被覆されている。この導体2の7本の素線のうち、3本が強磁性体からなる素線21であり、他の3本は非強磁性体からなる素線22である。このように強磁性体からなる導体2は、強磁性体からなる素線21と非強磁性体からなる素線22の集合体から構成することができる。また図4bの強磁性絶縁電線1は、導体2が7本の素線の集合体から構成されていて、絶縁体3に被覆されている。この導体2の7本の素線のうち、中心の素線21が強磁性体からなり、その周囲の6本の素線22が非強磁性体から構成されている。このように導体2を複数本の素線の集合体から構成する場合、強磁性体の素線に、非強磁性体からなる素線を混在させてもよい。図3、図4a、bに示すように、強磁性絶縁電線1は、導体2が複数の素線から構成される場合、複数の素線の本数は特に限定されない。また素線の集合体は、単なる集合体、あるいは撚り線からなる集合体のいずれでもよい。また非強磁性体からなる素線22は、常磁性体、反磁性体等の強磁性体以外の導体であれば、用いることができる。図5a~bは、本発明のワイヤーハーネスに用いる強磁性絶縁電線の他の態様を示す断面図である。強磁性絶縁電線1は、図5a、bに示すように、導体2と補助線材4を絶縁体3により被覆して構成してもよい。補助線材4は、図5aに示すように、導体2とは並列に配置して絶縁体3に被覆されるように形成することができる。また強磁性絶縁電線1の補助線材4は、図5bに示すように、導体2を複数本から構成する場合、補助線材4を導体2の中心に配置して、複数の導体2が該補助線材4の周囲を囲むように配置してもよい。補助線材4としては、例えば、SUS線等からなる電線補強用のテンションメンバや、強磁性体を用いて電線に強磁性を付与するための強磁性線材等を用いることができる。このような補助線材4を用いて本発明の強磁性絶縁電線1を構成する場合、少なくとも導体2又は補助線材4が、強磁性体により構成されていればよい。尚、補助線材4を強磁性体から構成し、導体2を非強磁性体から構成する場合、導体2は、アルミニウム、銅、それらの合金等の通常の電線導体を用いることができる。補助線材4を強磁性体により構成する場合、補助線材4の材料は、比透磁率μrが2以上の高透磁率材料を用いることが好ましい。補助線材4に高透磁率材料を用いる場合、上記した導体2で例示した材料が用いられる。尚、補助線材4に用いる高透磁率材料は、導体2の材料とは異なり、導電性のない高透磁率材料でも制限なく使用できる。また非強磁性体からなる素線22は、常磁性体、反磁性体等の強磁性体以外の導体であれば、用いることができる。また導体2は、比抵抗が、1μΩm以下であることが好ましい。更に好ましい導体2の比抵抗は、0.5μΩm以下である。本発明のワイヤーハーネスにおいて、強磁性絶縁電線1は、少なくとも導体2又は補助線材4に強磁性体を用いて構成したものであればよい。強磁性絶縁電線1の絶縁体3は、非強磁性体を用いても、強磁性体を用いてもいずれでもよい。絶縁体3に強磁性体を用いる場合、絶縁体3は、比透磁率μrが2以上の高透磁率材料の粉末をゴム、プラスチック等のバインダー樹脂中に練り込んで分散したもの等を用いることができる。上記高透磁率材料の粉末は、導体2の比透磁率μrが2以上の高透磁率材料として例示したものを用いることができる。ま上記バインダー樹脂としては、例えば、ポリアミド樹脂、エポキシ樹脂、PPS樹脂、合成ゴム、ポリエチレン、ポリプロピレン、EVA、EMA、EEA、ポリエステルエラストマー、ポリウレタンエラストマー、PET、PBT、PVC、PVDF、PVDC、塩素化ポリエチレン、ポリオレフィンエラストマー、スチレン系エラストマー等が挙げられる。また絶縁体3に非強磁性体を用いる場合は、通常の絶縁電線の絶縁体として用いられる樹脂が用いられる。このような樹脂としては、上記のバインダー樹脂が挙げられる。図6は図1のワイヤーハーネスの使用例を示す断面図である。図6に示すように、ワイヤーハーネス10は、内側の磁石5の磁力により吸引されていると共に、磁力により鉄板等の車体20に直接固定することができる。そのため従来のワイヤーハーネスのように、クランプ、ホットメルト接着剤、両面テープ等のワイヤーハーネスを固定するための固定部材が不要である。また、車体20等のワイヤーハーネスを固定するための所定の位置に、磁石を配置して貼り付けておいてもよい。この場合、車体20の所定の位置の磁石に、ワイヤーハーネス10が吸引されるので、正確な位置に固定することが容易である。図7は図2のワイヤーハーネスの使用例を示す断面図である。図7に示すようにワイヤーハーネス10は、強磁性絶縁電線1の外側に配置した磁石5a、5bの磁力により吸引されていて結束されている。更にワイヤーハーネス10は、磁石5a、5bの磁力により、鉄板等の車体20に直接固定することができる。そのため従来のワイヤーハーネスのように、クランプ、ホットメルト接着剤、両面テープ等のワイヤーハーネスを固定するための固定部材が不要である。本発明のワイヤーハーネスは、自動車用ワイヤーハーネスとして好適に用いることができる。以下、本発明の実施例、比較例を示す。本発明はこれら実施例に限定されるものではない。実施例1複数の素線からなる導体の素線の一部を銅から鉄に変更し、導体2をポリエチレンからなる絶縁体3で被覆したポリエチレン被覆電線1を21本用いた。また結束材5として、ネオジウム鉄からなる磁石φ10mm×30mmを用いた。図1に示すように結束材5の周囲に上記ポリエチレン被覆電線1を配置してワイヤーハーネス10を構成した。上記ポリエチレン被覆電線1の比透磁率は10であった。このワイヤーハーネスの磁石の結束材5により結束されていて、その電線結束性は良好であった。比較例1実施例1のポリエチレン被覆電線の導体を全て銅線に変えた絶縁電線を準備した。上記電線の比透磁率は1であった。この電線を用いて実施例1と同様にして磁石の結束材5を用いてワイヤーハーネスを構成しようとしたが、電線を結束することができず、電線結束性が不良であった。